(57)【特許請求の範囲】
【請求項１】
平たいストリップ素材を上型と下型の間を順次移送させ、プレス加工を行って移送方向に漸次その厚みを減少させることにより、該素材の移送方向の直角方向である幅方向の断面形状を半円形状、Ｕ字形状に成形し、次いで該Ｕ字形状を平たい形状に成形する異形材ストリップの製造方法であって、
（ａ）平たいストリップ素材をプレス加工し、その幅方向の断面形状が半円形状になるように成形する段階と、
（ｂ）前記半円形状のストリップを、その幅方向の断面形状が、該幅方向の直角方向である長さ方向において漸次Ｕ字形状になるようにプレス加工し、それによって、半円形状側の端部とこれより厚みの薄いＵ字形状側の端部が傾斜面で連結されたストリップを形成し、同時に、該ストリップの内周面に前記半円形状の部分から前記Ｕ字形状の部分にかけて長さ方向に漸次的にその厚みが減少する、その表面が曲面状の曲面突起を形成する段階と、
（ｃ）前記傾斜面が傾斜のないまっすぐな面になるように、かつ前記曲面突起が長さ方向に厚みの傾斜のない同一突出量を有する曲面突起になるように前記ストリップをプレス加工することによって、長さ方向の全ての部分にわたって、その厚みが同じで、かつその幅方向の断面形状がＵ字形状にされたストリップを形成する段階と、
（ｄ）前記曲面突起を平らな表面を有する平面突起になるようにプレス加工し、それによって平面突起とこれを両側から挟む湾曲した２つの側部を有する湾曲ストリップを形成する段階と、
（ｅ）前記湾曲した２つの側部を平たく伸ばすように前記湾曲ストリップをプレス加工し、前記平面突起の表面と前記２つの側部の表面が平行になった平たい異形材ストリップに成形する段階と、が含まれてなることを特徴とする異形材ストリップの製造方法。
【発明の詳細な説明】
【０００１】
（技術分野）
本発明は主に、パワー・トランジスター（ＰＯＷＥＲ ＴＲＡＮＳＩＳＴＯＲ）のリードフレーム（ＬＥＡＤ ＦＲＡＭＥ）及びリレイ、コネクターなどの端子用素材に用いるものであって、銅及び銅合金や塑性加工が可能な金属ストリップ（ＳＴＲＩＰＳ）の両側幅を中央部より薄く成形する異形材ストリップ（ＭＵＬＴＩ ＧＡＵＧＥ ＳＴＲＩＰＳ）の製造方法に関するものである。
【０００２】
（背景技術）
一般的に従来の異形材ストリップの製造方法は、ストリップの中央部はそのままにしておき、両側頭面の厚さだけ切削工具を用いて薄く削る面削方法と、ストリップ中央部の両側に薄い素材を重ね当てて溶接で接合する溶接方法と、素材進行方向の直角方向に圧延を行うシーソー（ＳＥＥＳＡＷ、ＳＳ）方法、そして素材進行方向に圧延を行う溝圧延方法（ＲＬ）が知られているが、その中、面削方法は異形材（Ｐ）の要求規格である形状、厚さ精度、表面粗度、直線度と硬度等の諸規格中、素材幅の両側面部だけ面削を行った結果から、厚い部分と薄い部分の材質が同一であるので要求規格のうち、硬度は満足させるが、その他の要求の規格を満足させることが難しく、切削粉の損失と素材規格を完成規格より大きく設定しなければならないので、材料の利用率が低くなる短所があった。溶接方法もまた瞬間接合が行われるとしても、接合に必要な高温の熱源が必要であり、これによる溶接部の酸化物の介在を避けるために、殆ど真空に近い無酸化雰囲気が必要であり、無酸化雰囲気を保持させるための設備価と運営費とが多く所要され、製造原価が高くなり、溶接部の品質の信頼度が落ちるので、使用に制限を受ける傾向がある。
【０００３】
上記以外の他の方法として、図１に図示したとおり、ストリップ素材（Ｍ）を金型（ＴＬ）の上で圧延方法をストリップ素材（Ｍ）の直角方向（ＲＡ）である左右にシーソーのような駆動方式または往復運動で圧力を加えてストリップ素材（Ｍ）の中央部は工具の下面空間（Ｓ）に圧入され、両側幅部は両側空間Ｓに延伸（展伸）になりながら、厚い部分（ＴＫ）と薄い部分（ＴＮ）を成形するシーソー方法（SEESAW、ＳＳ）またはＶ−ＭＩＬＬという方法があるが、これは平金型上で素材を垂直に加圧するので、工具と素材に摩擦による固着により素材の延伸（展伸）加工が困難であり、ドローイング（DRAWING）時より数十倍の加圧力が所要されるので、大容量の設備と高剛性の金型が必要となり、圧延ロールや金型の作動方向が素材進行方向の左右側に行わなければならないので、一般の汎用設備でない高価の大型、専用設備を必要とする問題点があり、素材幅の両側端は傾斜を保ちながら延伸（展伸）されなければ連続成形が不可能であるので素材の移送速度に制約を受け、生産性が１〜２ｍ/分前後として極めて低調な問題点がある。
【０００４】
また、上記以外の他の方法として、図１に図示した溝圧延方法（ＲＬ）は、素材（Ｍ）を上下凹凸形状に成形された圧延ロール（Ｒ）の間を通過させ、素材幅（Ｗ０）の両側部を折り曲げ中央部（Ｖ１）を突出させた形状（図５参照）に１次圧延（ＲＬ１）を行い、２次圧延（ＲＬ２）において、中央部（Ｖ１）上端の突出部を圧縮させて１次圧延（ＲＬ１）で成形された幅（Ｌ１、Ｖ１、Ｗ１）と厚さ（Ｔ１、ｔ１）を幅（Ｌ２、Ｖ２、Ｗ２）と厚さ（Ｔ２、ｔ２）とに成形し、これを３次ロール（ＲＬ３）から受けて１次圧延（ＲＬ１）におけるのと同一の方法で幅（Ｌ３、Ｖ３、Ｗ３）と厚さ（Ｔ３、ｔ３）の形状に圧延する過程を繰り返し行い、規格の幅（Ｌ、Ｖ、Ｗ）と厚さ（Ｔ、ｔ）を成形するようになっている。この際、央部部の幅はＶ１＞Ｖ２＞Ｖ３に狭くなり、両側幅はＬ１＜Ｌ２＜Ｌ３に広くなり、全体の幅もＷ１＜Ｗ２＜Ｗ３に広くなり、中央の厚さはＴ１＞Ｔ２＞Ｔ３に薄くなり、中央部（Ｖ１）の両側の厚さもｔ１＞ｔ２＞ｔ３に薄くなり、異形材（Ｐ）ストリップに成形される製造技術が知られている。
【０００５】
しかしながら、上記溝圧延方法（ＲＬ）は圧延加工の特性上、材料の変形（延伸）方向が圧延の進行方向である材料の長手方向にだけ材料の変形が行われ、材料の進行方向の直角方向である幅方向への材料変形即ち、延伸される延伸率は材料進行方向の延伸率に比べて無視できる程度に極めて微々であるため、上記中央部（Ｖ１）の幅下面の空間を圧延ロール（Ｒ）で圧縮を行って、両側端部が広げられながら、同時に両側幅厚さ（ｔ１）は圧延加工が行われて薄くなった厚さ（ｔ２）は、両側の幅（Ｌ２）を延伸（展伸）させて広くなる過程を１０回前後、繰り返ししなければならないので、圧延機を８〜１０台程度連続配列しなければならない問題点がある。
【０００６】
さらに、圧延ロール（Ｒ）を直列に連続配列したタンデム（ｔａｎｄｅｍ）式圧延方法では前の圧延ロール（Ｒ）で圧延加工された長さを、次の圧延ロール（Ｒ）で受け、これをさらにまた、次の圧延ロール（Ｒ）で受ける方式で連続圧延を行うようになる。
【０００７】
この際、延伸されて伸ばされた材料の長さは１次＜２次＜３次の順にストリップの長さが長くなるようになるので、圧延ロール（Ｒ）の１次、２次、３次が同一な回転速度では連続作業が不可能であるので、これを解決するための圧延ロール回転速度を制御できる特殊機能を有する設備を必要とする問題点がある。
【０００８】
さらに、圧延に使用する圧延ロール（Ｒ）は、異形材（Ｐ）規格別の工具に該当されるので、少量多品種の様々な規格の圧延ロール（Ｒ）を準備し、毎規格作業の時、圧延ロール（Ｒ）を分解交替しなければならない作業管理と原価上昇の問題がある。
【０００９】
（発明の開示）
本発明は、このような従来の諸般の問題を解消しようと一般汎用プレスを利用して平ストリップの幅方向を半円形状に成形し、半円形状両側面の厚さを減少させて、減少された厚さは半円形状の両側面端部の長さを延長させてＵ字形状に成形し、Ｕ字形の内周面には曲面突起を成形し、内周面に曲面突起が成形されたＵ字形状を平板形状の異形材に成形し、Ｕ字形状の内周面曲面突起は平板の異形材の中央部の厚い部分になり、Ｕ字形状の両側面は平板の異形材の両側部の薄い厚さ部分に連続成形が行われる異形材ストリップの製造方法を提示するものである。
【００１０】
本発明にかかる異形材ストリップの製造方法は、平たいストリップ素材を上型と下型の間を順次移送させ、プレス加工を行って移送方向に漸次その厚みを減少させることにより、該素材の移送方向の直角方向である幅方向の断面形状を半円形状、Ｕ字形状に成形し、次いで該Ｕ字形状を平たい形状に成形する異形材ストリップの製造方法であり、（ａ）平たいストリップ素材をプレス加工し、その幅方向の断面形状が半円形状になるように成形する段階と、（ｂ）上記半円形状のストリップを、その幅方向の断面形状が、該幅方向の直角方向である長さ方向において漸次Ｕ字形状になるようにプレス加工し、それによって、半円形状側の端部とこれより厚みの薄いＵ字形状側の端部が傾斜面で連結されたストリップを形成し、同時に、該ストリップの内周面に上記半円形状の部分から上記Ｕ字形状の部分にかけて長さ方向に漸次的にその厚みが減少する、その表面が曲面状の曲面突起を形成する段階と、（ｃ）上記傾斜面が傾斜のないまっすぐな面になるように、かつ上記曲面突起が長さ方向に厚みの傾斜のない同一突出量を有する曲面突起になるように上記ストリップをプレス加工することによって、長さ方向の全ての部分にわたって、その厚みが同じで、かつその幅方向の断面形状がＵ字形状にされたストリップを形成する段階と、（ｄ）上記曲面突起を平らな表面を有する平面突起になるようにプレス加工し、それによって平面突起とこれを両側から挟む湾曲した２つの側部を有する湾曲ストリップを形成する段階と、（ｅ）上記湾曲した２つの側部を平たく伸ばすように上記湾曲ストリップをプレス加工し、上記平面突起の表面と上記２つの側部の表面が平行になった平たい異形材ストリップに成形する段階と、が含まれてなる。
【００１１】
（発明を実施するための最良の形態）
このように構成された本発明の好ましい実施例について、図示した図面を参照して詳しくよく見れば、次のとおりである。
【００１２】
図２と図４（ａ）及び（ｂ）は、本発明の実施例による異形材ストリップの製造過程を図示する各段階別の工程図であり、符号（ａ、ｂ、ｃ、ｄ、ｅ）は、各段階別に成形が行われる断面を表す。
【００１３】
コイル状態の平ストリップ素材を上型２と下型１内のａ’〜ａ区間において、プレス成形して半円形状３に成形した後、半円形状３をａ〜ｂ区間中のｂ位置に置き、上型２を下降させると、平ストリップ素材（Ｍ）の幅はａ位置では、半円形状３にあり、ｂ位置ではＵ字形状４に成形され、半円形状３の端部３１とＵ字形状４の端部３３はａ位置からｂ位置に傾斜３２をなし、同時に半円形状３とＵ字形状４の内周面ａ位置からｂ位置に漸次傾斜をなす曲面突起４２’を形成する。
【００１４】
上記過程で上型２の工区の内周面ａ’〜ａ区間の直径（ｒ１）は同一であり、ａ位置からｂ位置には直径（ｒ２）が漸次小さくなるように構成され、ａ’〜ａ区間では半円形状３に成形され、ａ〜ｂ区間では半円形状３の両側面３１’の厚さ（Ｔ２）がＵ字形状４の両側面４１の厚さ（ｔ２）に漸次薄く成形され傾斜された厚さ（ｔ２’）は漸次長くなり、半円形状３の端部３１で傾斜３２をなし、Ｕ字形状４の端部３３と連結され、同時に下型１の外周上端に成形された曲面突起溝４３内には、平ストリップ素材（Ｍ）の圧入量がａ位置からｂ位置に漸次多くなりｂ位置側に傾斜された曲面突起４２’が成形される。このように成形された半円形状３の端部３１とＵ字形状４の端部３３が連結された傾斜３２面の上端にａ〜ｂ区間の両側面の厚さ（ｔ２’）の減少分が長さに延伸されて広くなった面積（ΔＴ）を有し、ｂ〜ｃ区間に移送され、ａ〜ｂ区間で成形されたＵ字形状４はｃ位置に、半円形状３はｂ位置に位置し、傾斜３２ａ面の上部はａ〜ｂ区間で広くなった面積（Δｔ）と傾斜３２ａ面の下部には未成形部（□Ｔ）を有し、ａ〜ｂ区間には新しく進入した半円形状３が位置するようになる。
【００１５】
この状態において、上型２が下降して区間ａ'〜ａとａ〜ｂでは上記と同一な方法で半円形状３を形成し、半円形状３の両側面３１'の端部３１とＵ字形状４の両側面４１の端部３３は傾斜３２で連結されるように成形され、区間ｂ〜ｃではａ〜ｂ区間で未成形された傾斜３２ａ面下端の未成形部（□Ｔ）を伸張させて半円形状３の端部３１とＵ字形状４の端部３３とが直線３３'をなすＵ字形状４に成形され、Ｕ字形状４の内周面ｂ位置からｃ位置に傾斜された曲面突起４２"を突出量が同一な曲面突起４２に成形する。
【００１６】
即ち、上記成形過程を経たＵ字４形成は曲面突起４２の突出量が同じであり、両側面の厚さ（ｔ２）と長さも同じであるので異形材（Ｐ）をＵ字形状に屈曲させた形状と同一な形状に成形される。
【００１７】
上記の成形過程を経たＵ字形状４は上型２の下面５５と下型１の上面５３が平面で構成されたｃ〜ｄ区間に移送され、プレスの加圧で曲面突起４２は平面突起５２に較正され、同時にＵ字形状４の両側面４１の幅は未較正され、両側面５１が湾曲を形成し、開かれた湾曲ストリップ５に成形される。この時、Ｕ字形状４の両側面４１が漸次開かれることによる干渉を避けるために上型２の両側面は切開され空間を確保し、下型１の両側面５４はｅ位置の両側面６４に上向傾斜（図示なし）で連結され、ｄ位置からｅ位置に素材の進入を容易にする。
【００１８】
次に、ｄ〜ｅ区間に移送された湾曲ストリップ５は上型２の下面６５と下型１の両側面６４と平面突起溝面６３が平行をなし、異形材（Ｐ）の形状で具備された上型２と下型１の間を移送して、プレスの平圧で突起６２面と両側面６１とが平行をなす平板６の異形材ストリップに成形される。次に平板６の異形材ストリップの両側面６１の端部を上型２の両側に付着したパンチ（ｐｕｎｃｈ）の下降により切断（ＳＨ）する段階を経て成形過程が完成される。
【００１９】
上記切断過程は後工程である焼鈍と圧延を行う場合は省略してもよい。上記の如く平ストリップ素材（Ｍ）を金型のａ〜ｃ区間でＵ字形状４にドローイング（DRAWING）成形される過程はプレス機の加圧方向が材料の垂直方向即ち、圧延時、材料の進行方向の直角方向になるので、小さい加圧力でも多量の材料の変形を行うことができるので、圧延では困難な加工を容易に成し遂げることができ、ｄ〜ｅ区間の較正と平圧成形は較正やストレッチング（stretching）工程に該当され、加工後、材料の変形がなく、特にｅ区間の上型２と下型１の形状の構成は異形材（Ｐ）の必要規格の形状と同一な形状でなり、精度も高く材質が安定的な品質を得ることができる。
【００２０】
次に、図３に図示した他の実施例は前述の方式と同一であり、ただ、突起（４２、５２、６２）をＵ字形状４の外周面の上端に形成させて、外側とする点だけ相異する。本発明は前述の実施例の一列作業に限らず、プレス機の能力範囲内で複数列以上に実施することができるし、パンチによる切断（ＳＨ）方法を回転カッターを付着して端部を切削する方法に変更適用することもできるし、金型の上型２と下型１の構造を逆Ｕ字型からＵ字形態に変更実施することもできる。
【００２１】
前述の本発明の製造方法によれば、既存のシーソー方法及び溝圧延方法では加工が困難な材料幅方向への加工を一般プレス機に適用可能にすることにより、設備の汎用性と低廉化による経済性を提供し、容易な作業性と生産性の向上により製造原価の低減が可能であり、材料の変形量を容易に大きくすることができるので、素材の材質に制限を受けず、簡単な構造の金型で生産が可能であるので少量多品種の生産に効率的に対処することができるし、生産工具費を大きく低減することができる等多くの長所を有する。
【図面の簡単な説明】
【図１】図１は従来の異形材ストリップの製造方法を図示した概略的な工程図である。
【図２】図２は本発明の製造方法の実施例を示す工程図である。
【図３】図３は本発明の製造方法の他の実施例を示す工程図である。
【図４】図４（ａ）は本発明の製造方法の実施例を示す側断面図であり、
図４（ｂ）は本発明の製造方法の実施例を示す平断面図である。
【図５】図５は従来の溝圧延方法を説明するための側断面図である。
【図１】
0003566694.tif 000002
【図２】
0003566694.tif 000003
【図３】
0003566694.tif 000004
【図４】
0003566694.tif 000005
【図５】
0003566694.tif 000006